(57)【要約】【課題】両面からの導通が容易な、電極、生体電極、およびそれらの製造方法を実現する。【解決手段】電極（１）は、シート材（２）およびその厚さ方向に導電可能な導電部（４）を有する。導電部（４）は、導電部（４）がシート材（２）の厚さ方向に導通するように分布する導電体を含む。【選択図】図６
2019088764.tif 000002
【特許請求の範囲】
【請求項１】
シート材と、前記シート材の厚さ方向に導電可能な導電部と、を有する電極であって、
前記導電部は、前記導電部が前記シート材の厚さ方向に導通するように分布する導電体を含む、電極。
【請求項２】
前記導電体は、カーボン粒子を含む、請求項１に記載の電極。
【請求項３】
前記導電体は、塩化銀を含む、請求項１または２に記載の電極。
【請求項４】
前記シート材の表面における前記導電部と重なる位置に配置されている導電層をさらに含む、請求項１〜３のいずれか一項の電極。
【請求項５】
前記導電層は、金属層を含む、請求項４に記載の電極。
【請求項６】
前記金属層は、金属の蒸着層である、請求項５に記載の電極。
【請求項７】
前記金属層の金属材料は、金、銀、銅、ニッケル、スズ、アルミニウム、亜鉛、酸化インジウムスズ、およびチタンからなる群から選ばれる一以上の金属材料である、請求項５または６に記載の電極。
【請求項８】
前記シート材は、不織布、織物、編み物、紙、合成樹脂製ネットおよび金属製ネットからなる群から選ばれる一以上の部材である、請求項１〜７のいずれか一項に記載の電極。
【請求項９】
請求項１〜８のいずれか一項に記載の前記電極と、前記導電部の上に配置されている導電性ゲル層と、前記導電部に電気的に接続されているリード線と、を含む、生体電極。
【請求項１０】
前記導電部と前記導電性ゲル層との間に、前記導電部の上に配置されている導電層、および、前記導電層の上に配置されている塩化銀層、をさらに有し、
前記リード線は、前記導電部または前記導電層に電気的に接続されている、請求項９に記載の生体電極。
【請求項１１】
心電測定用電極である、請求項９または１０に記載の生体電極。
【請求項１２】
電極の製造方法であって、
通液性を有するシート材に導電体を含む導電性塗料を浸透させて前記シート材の厚さ方向に導通可能な導電部を形成する工程を含む、電極の製造方法。
【請求項１３】
前記導電体にカーボン粒子を用いる、請求項１２に記載の電極の製造方法。
【請求項１４】
前記導電体に塩化銀を用いる、請求項１２または１３に記載の電極の製造方法。
【請求項１５】
前記シート材の表面における前記導電部と重なる位置に導電層を形成する工程をさらに含む、請求項１２〜１４のいずれか一項に記載の電極の製造方法。
【請求項１６】
請求項１２〜１５のいずれか一項に記載の電極の製造方法で製造された前記電極の前記導電部の上に導電性ゲル層を形成する工程と、
前記導電部にリード線を電気的に接続する工程と、を含む、生体電極の製造方法。
【請求項１７】
前記導電部の上に導電層を形成する工程と、
前記導電層の上に塩化銀層を形成する工程と、をさらに含み、
前記導電性ゲル層を形成する工程は、前記塩化銀層の上に導電性ゲル層を形成する工程であり、
前記リード線を電気的に接続する工程は、前記導電層または前記導電部にリード線を電気的に接続する工程である、請求項１６に記載の生体電極の製造方法。
【発明の詳細な説明】
【技術分野】
【０００１】
本発明は、電極、生体電極およびそれらの製造方法に関する。
【背景技術】
【０００２】
心電図、筋電図、または脳波などを記録するのに必要となる生体用の電極の製造には、従来種々の検討が行われている。上記電極には、カーボンまたはグラファイト層、および銀／塩化銀層がその順でフィルムの表面に形成された電極が従来技術として知られている。当該フィルムには、ポリエステルフィルムなどの非導電性フィルムが使用される（例えば、特許文献１参照）。
【先行技術文献】
【特許文献】
【０００３】
【特許文献１】特開平５−９５９２２号公報（１９９３年４月２０日公開）
【発明の概要】
【発明が解決しようとする課題】
【０００４】
しかしながら、上記従来技術の電極では、カーボンまたはグラファイト層、および銀／塩化銀層が形成されていない側のフィルムの面（裏面）は導通しない。そのため、上記従来技術の電極では、上記フィルムの表面および裏面の導通を得るためには、フィルムに穴あけをするなどの追加的な工程が必要であった。
【０００５】
本発明の一態様は、両面からの導通が容易な、電極、生体電極、およびそれらの製造方法を実現することを目的とする。
【課題を解決するための手段】
【０００６】
本発明の第一の態様に係る電極は、シート材と、当該シート材の厚さ方向に導電可能な導電部と、を有する電極であって、上記導電部は、当該導電部が上記シート材の厚さ方向に導通するように分布する導電体を含む。
【０００７】
本発明の第二の態様に係る生体電極は、上記電極と、上記導電部の上に配置されている導電性ゲル層と、上記導電部に電気的に接続されているリード線と、を含む。
【０００８】
本発明の第三の態様に係る電極の製造方法は、通液性を有するシート材に導電体を含む導電性塗料を浸透させて上記シート材の厚さ方向に導通可能な導電部を形成する工程を含む。
【０００９】
本発明の第四の態様に係る生体電極の製造方法は、上記の電極の製造方法で製造された上記電極の上記導電部の上に導電性ゲル層を形成する工程と、上記導電部にリード線を電気的に接続する工程とを含む。
【発明の効果】
【００１０】
本発明によれば、シート材の第一の表面上の電極層のみならず第二の表面に露出する導電部にも導通が可能である。よって、両面からの導通が容易な電極、および、このような電極を有する生体電極を実現することが可能である。
【図面の簡単な説明】
【００１１】
【図１】本発明の実施形態１に係る電極の構成を模式的に示す断面図である。
【図２】実施形態１に係る電極の製造方法のフローチャートである。
【図３】本発明の実施形態２に係る生体電極の一例の構成を模式的に示す断面図である。
【図４】実施形態２に係る生体電極の製造方法のフローチャートである。
【図５】上記生体電極の他の例の構成を模式的に示す断面図である。
【図６】本発明の実施形態３に係る電極の構成を模式的に示す断面図である。
【図７】実施形態３に係る電極を用いる生体電極の製造方法のフローチャートである。
【図８】本発明の実施形態４に係る電極の構成を模式的に示す断面図である。
【図９】実施形態４に係る電極を用いる生体電極の製造方法のフローチャートである。
【発明を実施するための形態】
【００１２】
〔実施形態１〕
図１は、本発明の実施形態１に係る電極の構成を模式的に示す断面図である。実施形態１に係る電極１は、図１に示されるように、シート材２と金属層３とを有する。
【００１３】
シート材２は、電極１の構造を支持する観点、および電極１の取扱いを容易にする観点から、０．０１〜１．５ｍｍの厚さを有することが好ましい。また、シート材２は、通液性を有することが好ましい。シート材２の通液性は、例えば後述する導電性塗料が十分に浸透する程度であればよい。なお、シート材２は、通常、導電性を有さないが、導電性を有していてもよい。
【００１４】
シート材２の例には、不織布、織物、編み物、紙、合成樹脂製ネットおよび金属製ネットなどが含まれる。上記紙は、和紙であってもよいし、洋紙であってもよい。
【００１５】
シート材２は、不織布であってよい。当該不織布の目付は、後述の導電性塗料を塗布したときに十分に浸透させる観点から、３００ｇ／ｍ２以下であることが好ましく、２００ｇ／ｍ２以下であることがより好ましい。このような不織布には、乾式法、湿式法、スパンボンド法、メルトブローン法、エアーレイド法などの公知の製法による適当な不織布を用いることができる。
【００１６】
上記不織布の材料は、樹脂であってよく、当該樹脂の例には、ポリエステル、ナイロン、ポリプロピレン、およびポリブチレンテレフタレートが含まれる。上記不織布は、市販品であってよい。市販品の例には、マリックス＃２０４５１ＦＬＶ、＃２０４５７ＦＬＶ（いずれもユニチカ株式会社製、「マリックス」は同社の登録商標）、および、エルタスＥ０５０３０、ＥＣ５０４５Ｃ、Ｅ０５０５０（いずれも旭化成株式会社製、「エルタス」は同社の登録商標）が含まれる。
【００１７】
金属層３は、シート材２の一方の表面に配置されている。金属層３は、導電層に該当する。当該導電層を構成する材料は、電極１としての十分な導電性を有する範囲において、適宜に決めることができる。たとえば、上記導電層は、導電性を有する導電性組成物の膜であってよい。このような導電層は、例えば、導電性のインキの塗布によって作製することが可能である。
【００１８】
金属層３は、シート材２の一表面の全体を覆っていてもよいし、その一部に配置されていてもよい。シート材２の一表面における金属層３の数および形状は、限定されない。たとえば、金属層３は、シート材２の表面の所定の領域の全体を覆うように配置されていてもよいし、当該領域に分散して配置されていてもよい。すなわち、金属層３は、シート材２の表面に、べた印刷によって配置された部分であってもよいし、ドットまたはストライプのようなパターン状に印刷された部分であってもよい。
【００１９】
金属層３の金属材料は、導電性、耐食性などの耐久性、およびコストなどの諸条件を考慮し、本実施の形態の効果が得られる範囲において適宜に選択され得る。当該金属材料は、一種でもそれ以上でもよく、その例には、金、銀、銅、ニッケル、スズ、アルミニウム、亜鉛、酸化インジウムスズ、およびチタンなどが含まれる。中でも、銀は、金属層３とした場合に高い耐久性を呈する観点、金属層３とした場合に生体電極における他の部材に対して適度な親和性を呈する観点、およびＸ線透過性に優れる観点、から好ましい。
【００２０】
金属層３の厚さは、例えば、金属材料の種類および金属層の作製方法に応じて適宜に決めることが可能である。また、金属層３の厚さは、薄すぎると、シート材２における後述の導電部と電気的接点が不十分となることがある。また、厚すぎると、電極１の柔軟性が低くなり、電極１の取扱い性が低くなることがある。これらの観点から、金属層３の厚さは、例えば０．０３〜２０μｍの範囲から選ぶことができ、０．１〜２μｍであることが好ましい。より具体的には、金属層３が銀の蒸着膜である場合では、金属層３の厚さは、０．０３μｍ以上であることが好ましく、０．０６μｍ以上であることがより好ましい。また、金属層３の厚さは、２μｍ以下であることが好ましく、０．４μｍ以下であることがより好ましい。
【００２１】
金属層３の作製方法の例には、真空蒸着のほかに、めっき法および熱転写法が含まれる。優れた可撓性を有する金属層が得られる観点、および、量産しやすくコストのメリットが見込まれる観点、から、金属層３の作製方法は、真空蒸着であることが好ましい。
【００２２】
シート材２は、導電部４を含む。導電部４は、導電性を有する部分であり、シート材２の厚さ方向に導通可能な部分である。また、導電部４は、シート材２における特定の一以上の金属層３と接触する位置に配置されている。導電部４のシート材２における数および形状は限定されない。
【００２３】
たとえば、導電部４は、シート材２の表面において、金属層３と同様に、シート材２の表面の所定の領域の全体を覆うように配置されていてもよいし、当該領域に分散して配置されていてもよい。また、導電部４は、シート材２の厚さ方向において、導電部４の全体として電気的に連続して分布していればよい。たとえば、導電部は、シート材２の表面に位置する部分からシート材２の裏面までシート材２の厚さ方向に連続して分布していてもよい。あるいは、シート材２の厚さ方向に独立して位置する複数の部分がシート材２の表面方向において接続して、シート材２の厚さ方向に導通可能な導電部４が構成されてもよい。なお、「導電部が電気的に連続して分布する」とは、上記導電部が、その所期の導電性を発現するのに十分な密度でシート材中に存在することを意味する。
【００２４】
導電部４は、導電部４がシート材２の厚さ方向に導通するように分布する導電体を含む。当該導電体は、シート材２の面方向における分布に関わらず、シート材２の厚さ方向の全体に電気的に連続して分布していればよい。上記導電体は、導電性を有する物質であればよく、粒子であってよい。「導電体が電気的に連続して分布する」とは、上記導電体が導電部４における所期の導電性を発現するのに十分な密度でシート材中に存在することを意味する。導電部４における適切な導電体の分布は、例えば、導電体の状態およびシート材２の通液性に応じて適宜に実現することが可能である。
【００２５】
上記導電体は、一種でもそれ以上でもよい。当該導電体の例には、イオン導電剤および電子導電剤が含まれる。イオン導電剤の例には、ヨウ化銀、ヨウ化銅、塩化銀、過塩素酸リチウム、トリフロオロメタンスルホン酸リチウム、有機ホウ素錯体のリチウム塩、リチウムビスイミド（（ＣＦ３ＳＯ２）２ＮＬｉ）、およびリチウムトリスメチド（（ＣＦ３ＳＯ２）３ＣＬｉ）が含まれる。電子導電剤の例には、金属粒子および炭素化合物の粒子が含まれる。金属粒子の金属の例には、銀、銅、アルミニウム、マグネシウム、ニッケル、およびステンレス鋼が含まれる。上記炭素化合物の例には、グラファイト、カーボンブラック、カーボンナノファイバー、およびカーボンナノチューブが含まれる。耐食性の観点から、上記導電体は、上記炭素化合物であることが好ましく、入手の容易さの観点からカーボン粒子であることが好ましい。
【００２６】
電極１は、本実施の形態の効果が得られる範囲において、前述したシート材２、金属層３、および導電部４以外の他の構成をさらに有していてもよい。たとえば、電極１は、導電性塗膜５をさらに有していてもよい。
【００２７】
導電性塗膜５は、導電部４におけるシート材２の金属層３側とは反対側の表面の部分に配置されている。導電性塗膜５は、導電性の組成物で形成された層であり、例えば、導電体を含有する導電性塗料がシート材２に浸透した後に残る部分である。導電性塗膜５は、例えば、後述する製造方法における導電性塗料の塗布によって形成される。導電性塗膜５は、シート材２における金属層３とは反対側から導電部４の位置を明示する観点、および、導電部４との電気的な接続を高める観点から好ましい。
【００２８】
また、電極１は、本実施の形態の効果が得られる範囲において、シート材２と金属層３との間に他の層が介在していてもよいし、金属層３上にさらなる層を有していてもよい。このような任意に追加され得る層は、いずれも十分な通電性を有していればよい。
【００２９】
電極１は、以下の方法によって製造することができる。図２は、電極１の製造方法のフローチャートである。
【００３０】
まず、シート材２を準備する（Ｓ２１）。シート材２は、市販品をそのまま用いてもよいし、適当な形状に切断して用いてもよい。
【００３１】
次いで、シート材２の一方の表面に金属層３を形成する。上記蒸着膜の作製方法の例には、真空蒸着、スパッタリング、およびイオンプレーティングが含まれる。また、金属層３の他の作製方法の例には、金属メッキ法が含まれる。たとえば、シート材２の一方の表面に金属の蒸着膜を形成する。金属層３は、たとえば、公知のマスキング技術を利用することにより、シート材２の一方の表面の任意の位置に任意の形状で形成される。
【００３２】
次いで、シート材２の他方の表面に導電性塗料を塗布する（Ｓ２３）。導電性塗料は、シート材２の一方の表面側の金属層３に重なる位置に塗布される。上記導電性塗料のシート材２への塗布は、コート印刷などの公知の塗布方法によって行うことが可能である。当該塗布方法の例には、グラビア法、ダイコート法、コンマコート法、ロールコート法、ディッピング法、スクリーン法、およびロータリースクリーン法が含まれる。
【００３３】
塗布された導電性塗料は、通液性を有するシート材２に浸透し、シート材２を厚さ方向に横断して金属層３に到達する。こうして、導電部４が形成される。
【００３４】
上記導電性塗料は、上記導電体を含有する。導電性塗料は、導電体のみを含んでいても良いし、導電体とバインダーなどの分散媒とを含有していてもよい。当該分散媒は、上記導電性塗料中において導電体の分散媒として機能する、流動性を有する媒体であればよい。当該分散媒は、一種でもそれ以上でもよい。
【００３５】
上記導電性塗料における導電体の含有量は、導電部４の十分な導電性を発現させる観点から適宜に決めることが可能である。なお、導電部４の導電性は、導電性塗料における導電体の含有量のほかに、導電性塗料の塗布量、塗布回数または粘度によって調整することが可能である。
【００３６】
上記導電性塗料は、カーボン粒子を含有するインクであることが好ましい。導電性塗料は、適宜に調製することによって入手することが可能であるが、市販品であってもよい。上記カーボン粒子を含有するインクの市販品の例には、日本黒鉛工業株式会社製の「ＵＣＣ−２」、十条ケミカル株式会社製の「ＪＥＬＣＯＮ  ＣＨ−８」、および、東洋紡株式会社製の「ＤＹ−２００Ｌ−２」が含まれる。
【００３７】
上記製造方法は、本実施の形態の効果が得られる範囲において、前述した工程以外の他の工程をさらに含んでいてもよい。
【００３８】
電極１の製造では、通液性を有するシート材２に導電性塗料をコート印刷して含浸させることにより、シート材２の他方の表面から一方の表面の金属層３まで至る導電部４が形成される。このように、電極１には、通液性を有するシート材２の表裏面への蒸着およびコーティングによるシート材２の表裏間の導通が形成されている。シート材に代えてフィルムを有する従来の電極では、当該フィルムの表裏間の導通を得るためには、フィルムに穴をあけるなどの工夫が必要となる。
【００３９】
電極１は、上記の構成を有することから、シート材２の裏側（他方の表面側）に端子を接続することが可能である。よって、電極１の金属層３側の表面には、例えば各種の機能性のコート剤をコートすることが可能となる。このように、電極１は、それを用いる製品の構成、機能の自由度が高く、これらの点で有利である。
【００４０】
電極１は、以下に説明する生体電極に好適に用いられる。
【００４１】
〔実施形態２〕
図３は、本発明の実施形態２に係る生体電極の一例の構成を模式的に示す断面図である。生体電極１０は、電極１と、金属層３上に配置されている塩化銀層１１と、塩化銀層１１上に配置されている導電性ゲル層１２と、導電性塗膜５に電気的に接続されているリード線１３とを含む。塩化銀層１１および導電性ゲル層１２は、公知の生体電極のそれらと同様に構成することが可能である。
【００４２】
塩化銀層１１は、塩化銀を含有する層である。塩化銀層１１の厚さは、イオン電導の安定性の観点から３〜３０μｍであることが好ましい。また、塩化銀層１１における塩化銀の含有量は、生体電極としての所期の機能が発現される範囲から適宜に決めることができ、例えば１〜１０質量％である。
【００４３】
導電性ゲル層１２は、導電性ゲルを含有する層である。導電性ゲル層１２の厚さは、生体への十分な粘着力と生体への必要な電気伝導性が得られる範囲から適宜に決めることができ、例えば０．５〜２ｍｍである。導電性ゲルには、公知の、例えば皮膚適合性を有する自己粘着性の導電性ゲルを用いることができる。
【００４４】
上記導電性ゲルは、通常、ゲルと電解質とを含有する。当該ゲルの例には、アルコキシポリエチレングリコールモノ（メタ）アクリレートとアクリル酸などの不飽和カルボン酸との架橋共重合体、ポリエチレングリコールモノアルキルエーテル、および水を含有する組成物からなるゲルが含まれる。なお、上記不飽和カルボン酸は、部分的に中和されていてもよい。
【００４５】
上記電解質の例には、塩化リチウム、塩化ナトリウム、塩化カリウムなどのアルカリ金属のハロゲン化物が含まれる。上記導電性ゲルは、上記の接着性および導電性が得られる範囲において他の成分をさらに含有していてよい。当該他の成分の例には、保湿成分、香料、着色剤、および薬効成分が含まれる。保湿成分の例には、乳酸、尿素、およびヒアルロン酸が含まれる。
【００４６】
塩化銀層１１および導電性ゲル層１２の数および形状は、限定されない。たとえば、これらの平面視したときの形状は、生体電極の用途で使用可能な範囲において適宜に決めることができる。塩化銀層１１および導電性ゲル層１２の形状は、同じであってもよいし、異なっていてもよい。
【００４７】
リード線１３は、カーボン線、スズメッキＣｕ線、およびＡｌ線などの導線とそれを被覆する絶縁層とを有する通常のリード線であってよい。リード線１３の数は、限定されない。リード線１３が接続している導電部４の数も、限定されない。
【００４８】
生体電極１０は、心電測定用電極として適用され得る。心電測定用電極の例には、除細動器に用いられる使い捨てパッド電極が含まれる。当該除細動器の例には、体外式除細動器、半自動除細動器、および、自動体外式除細動器（ＡＥＤ）、が含まれる。
【００４９】
生体電極１０は、以下の方法によって製造することができる。図４は、生体電極１０の製造方法のフローチャートである。
【００５０】
生体電極１０の製造では、図４に示されるように、電極１の製造方法で製造された電極１の金属層３上に塩化銀層１１が形成される（Ｓ２４）。電極１は、前述したように、例えばステップ２１からステップ２３によって製造され得る。塩化銀層１１は、公知の方法によって作製することが可能である。たとえば、塩化銀層１１は、金属層３の表面に、塩化銀を含むコート剤を、ダイコート法、コンマコート法またはディッピング法などの公知の印刷技術を用いて、所望の厚さに均一に印刷することにより形成され得る。
【００５１】
次いで、形成された塩化銀層１１上に導電性ゲル層１２を形成する（Ｓ２５）。導電性ゲル層１２も、公知の方法によって作製することが可能である。たとえば、導電性ゲル層１２は、塩化銀層１１の表面に、塩化銀層１１と同様に塗布または印刷によって形成されてもよい。あるいは、導電性ゲル層１２は、離型性フィルム上に形成された導電性ゲル層を塩化銀層１１に貼りつけ、必要に応じて離型性フィルムを剥がすことによって形成されてもよい。
【００５２】
一方で、導電部４にリード線１３が電気的に接続される（Ｓ２６）。ただし、リード線１３は、導電部４の作製後の任意のタイミングで導電部４に電気的に接続され得る。リード線１３の導電部４への電気的な接続は、リード線１３の導線を導電部４に電気的に接続する公知の方法によって行うことができる。当該電気的な接続では、導電部４の表面に固定される導電性の留め具などの他の部材が用いられてもよい。リード線１３における導電部４の接続端とは反対側の端部には、生体電極に接続される装置（例えば前述した除細動器）またはそれに接続するためのコネクタが接続されていてもよい。
【００５３】
このように、本実施形態によれば、シート材２に印刷したカーボン粒子を含有する導電性塗料によって、シート材２の裏面の全体から電気信号を送受信することが可能となり、リード線１３の接続面積をより一層大きくすることが可能である。よって、生体電極１０では、従来の生体電極に比べて、生体電気信号の検出感度をより一層高くすることができ、また、応答速度をより一層速くすることができる。さらに、電極電位の可逆性に優れた生体電極１０が提供されることから、生体電極１０の電気特性がより一層向上（低インピーダンス化）され得る。
【００５４】
シート材２は、通液性を有することから、一般に柔軟性に富み、よって生体電極１０の生体への密着性がより一層高められる。
【００５５】
〔実施形態１、２の変形例〕
なお、電極１の導電部４では、導電体としてカーボン粒子が用いられているが、当該導電体は、カーボン粒子とともに金属粉を含んでいてもよい。
【００５６】
また、電極１の製造方法では、金属層３は、導電部４に先立って形成されているが、金属層３と導電部４とがシート材２の厚さ方向に沿って視たときに相対的に重なる位置にある範囲において、導電部４の後に形成されてもよい。
【００５７】
また、生体電極１０では、リード線１３は、図５に示されるように、金属層３に電気的に接続されていてもよい。さらに、リード線１３は、導電部４および金属層３の両方に電気的に接続されていてもよい。
【００５８】
〔実施形態１、２のまとめ〕
本発明の態様１に係る電極は、シート材と、前記シート材上に配置されている導電層とを有する。そして、シート材は、その厚さ方向に導電可能な導電部を含み、この導電部は、当該導電部がシート材の厚さ方向に導通するように分布する導電体を含む。
【００５９】
上記の構成によれば、シート材における導電層を有さない表面（他方の表面）にも導電部が露出する。よって、シート材の一方の表面側の導電層、および、シート材の他方の表面側の導電部、のいずれからも導通が容易に可能である。
【００６０】
本発明の態様２に係る電極は、上記態様１において、上記導電体がカーボン粒子であってよい。
【００６１】
上記の構成は、電極の耐食性を高める観点からより一層効果的である。
【００６２】
本発明の態様３に係る電極は、上記態様１または２において、上記導電層が金属層を含んでもよい。
【００６３】
上記の構成は、電極の耐久性および生産性を高める観点からより一層効果的である。
【００６４】
本発明の態様４に係る電極は、上記態様３において、金属層が金属の蒸着層であってよい。
【００６５】
上記の構成は、所望の形状、例えば精密なパターンを有する金属層を実現する観点からより一層効果的である。
【００６６】
本発明の態様５に係る電極は、上記態様１〜４のいずれかにおいて、金属層の金属材料が、金、銀、銅、ニッケル、スズ、アルミニウム、亜鉛、酸化インジウムスズ、およびチタンからなる群から選ばれる一以上の金属材料であってよい。
【００６７】
上記の構成は、電極の耐食性を高める観点、あるいは電極の製造コストを抑制する観点から、より一層効果的である。
【００６８】
本発明の態様６に係る電極は、上記態様１において、シート材が、不織布、織物、編み物、紙、合成樹脂製ネットおよび金属製ネットからなる群から選ばれる一以上の部材であってよい。
【００６９】
上記の構成は、電極の強度および取扱いの容易さを高める観点からより一層効果的である。
【００７０】
本発明の態様７に係る生体電極は、上記形態のいずれかの電極と、導電層上に配置されている塩化銀層と、塩化銀層上に配置されている導電性ゲル層と、導電層または導電部に電気的に接続されているリード線とを含む。
【００７１】
上記構成によれば、シート材における導電層を有さない表面にも導電部が露出する。よって、リード線をシート材の両面のいずれにも、すなわち導電層および導電部のいずれにも接続することが可能である。よって、生体電極の構成の自由度が高まる。
【００７２】
本発明の態様８に係る生体電極は、上記態様６において、心電測定用電極であってよい。
【００７３】
本発明の態様９に係る電極の製造方法は、通液性を有するシート材の表面に導電層を形成する工程と、シート材における導電層と重なる位置に、導電体を含む導電性塗料を浸透させてシート材の厚さ方向に導通可能な導電部を形成する工程とを含む。
【００７４】
上記の構成によれば、シート材の一方の表面側の導電層、および、シート材の他方の表面側の導電部、のいずれからも導通が容易に可能な電極を製造することができる。
【００７５】
本発明の態様１０に係る電極の製造方法は、上記態様８において、上記導電性塗料にカーボン粒子を含有するインクを用いることができる。
【００７６】
上記の構成は、電極の耐食性を高める観点からより一層効果的である。
【００７７】
本発明の態様１１に係る生体電極の製造方法は、上記態様の電極の製造方法で製造された電極の導電層上に塩化銀層を形成する工程と、形成された塩化銀層上に導電性ゲル層を形成する工程と、導電層または導電部にリード線を電気的に接続する工程とを含む。
【００７８】
上記の構成によれば、導電層および導電部のいずれにも接続することが可能な、構成の自由度の高い生体電極を製造することができる。
【００７９】
〔実施形態３〕
以下に、本発明におけるさらなる実施形態を説明する。前述した実施形態と重複する事項についてはその説明を繰り返さないことがある。
【００８０】
図６は、実施形態３に係る電極の構成を模式的に示す断面図である。電極２０は、シート材２および導電性ゲル層１２を有する。シート材２は、導電性塗料１５を含浸している。シート材２における導電性塗料１５を含浸している部分は、導電部４に該当している。
【００８１】
導電性塗料１５は、導電体として導電性ゲル層１２に対して良好な親和性を示す成分が含まれる。たとえば、導電性ゲル層１２が前述した電解質を含有する場合には、導電性塗料１５は、導電体として前述したハロゲン化銀を含む。上記の場合、導電性塗料１５における当該ハロゲン化銀の含有量は、導電部４が導電性ゲル層１２に対して十分な親和性と十分な導電性とを発現する範囲において適宜に決めることが可能である。上記導電体は、一種でもよいし他の導電体をさらに含んでいてもよい。他の導電体の種類および量は、例えば導電部４に十分な導電性を発現させる観点から適宜に決めることが可能である。
【００８２】
本実施形態において、生体電極は、以下の方法によって製造することができる。図７は、電極２０を用いた生体電極の製造方法のフローチャートである。
【００８３】
まず、シート材２を準備する（Ｓ３１）。このシート材２の準備は、前述したステップＳ２１と同様に実施することが可能である。
【００８４】
次いで、シート材２に塩化銀を含有する導電性塗料（ＡｇＣｌ含有導電性塗料）を塗布する（Ｓ３２）。この導電性塗料の塗布方法は、シート材２の厚さ方向に十分に通電する導電部を形成可能な範囲において、公知の塗布方法から適宜に決めることが可能である。
【００８５】
次いで、上記導電性塗料が含浸されたシート材２の表面に導電性ゲルを塗布して導電性ゲル層１２を作製する（Ｓ３３）。導電性ゲルの塗布は、前述したステップＳ２５と同様に実施することが可能である。
【００８６】
次いで、シート材２にリード線を配置する（Ｓ３４）。シート材２におけるリード線の接続位置は、導電部４における任意の位置に適宜に決めることが可能である。たとえば、当該接続位置は、シート材２の一方の表面における導電性ゲル層１２の周囲の部分であってもよい。また、上記接続位置は、シート材２の他方の表面（導電性ゲル層１２とは反対側の表面）であってもよい。さらに、上記接続位置は、シート材２の内部であってもよい。このようにして、電極２０から生体電極を製造することが可能である。
【００８７】
電極２０は、導電部４上に直接導電性ゲル層１２を配置することから、前述した導電層が不要となる。本実施形態は、前述した導電層を含む実施形態１、２に比べて、さらに、生体電極の構成をより簡易化することができ、その製造をより簡素化することができる。
【００８８】
〔実施形態４〕
以下に、本発明におけるさらなる実施形態を説明する。本実施形態は、複数種の導電性塗料をシート材に含浸させた以外は、実施形態３と同様である。前述した実施形態と重複する事項についてはその説明を繰り返さないことがある。
【００８９】
図８は、実施形態４に係る電極の構成を模式的に示す断面図である。電極３０は、シート材２とその表面に配置されている導電性ゲル層１２とを有する。シート材２は、二種の導電性塗料による導電部４を有している。
【００９０】
すなわち、シート材２の厚さ方向における一方の表面側の部分には、第一導電性塗料１５が含浸されており、他方の表面（裏面）側の部分には、第二導電性塗料２５が含浸されている。シート材２における第一導電性塗料１５が含浸している部分と第二導電性塗料２５が含浸している部分とは、シート材２の厚さ方向において、例えば一方が他方にまで含浸することで十分に接している。導電部４は、シート材２における、第一導電性塗料１５および第二導電性塗料２５が上述のようにシート材２の厚さ方向において十分に含浸している部分である。
【００９１】
本実施形態において、生体電極は、以下の方法によって製造することができる。図９は、電極３０を用いた生体電極の製造方法のフローチャートである。
【００９２】
まず、シート材２を準備する（Ｓ４１）。このシート材２の準備は、前述したステップＳ２１と同様に実施することが可能である。
【００９３】
次いで、シート材２にその表面側から第一導電性塗料１５を塗布する（Ｓ４２）。第一導電性塗料１５は、例えば前述した塩化銀を含有する導電性塗料（ＡｇＣｌ含有導電性塗料）である。
【００９４】
次いで、シート材２にその裏面側から第二導電性塗料２５を塗布する（Ｓ４３）。第二導電性塗料２５は、例えば前述したカーボン粒子を含有するインク（Ｃ含有導電性塗料）である。
【００９５】
これらの第一、第二導電性塗料１５、２５の塗布方法は、シート材２の表面から十分な深さまで導電性塗料をシート材２に含浸させることが可能な範囲において、公知の塗布方法から適宜に決めることが可能である。シート材２における第一、第二導電性塗料１５、２５が含浸された部分では、シート材２の厚さ方向において一方が他方と少なくとも接していればよいが、一方が他方と重なることが、十分に導通可能な導電部４を実現させる観点から好ましい。
【００９６】
次いで、第一、第二の導電性塗料１５、２５が含浸したシート材２の表面に導電性ゲルを塗布して導電性ゲル層１２を作製する（Ｓ４４）。導電性ゲルの塗布は、前述したステップＳ２５と同様に実施することが可能である。
【００９７】
次いで、シート材２にリード線を配置する（Ｓ４５）。シート材２におけるリード線の接続位置は、上記導電部へ十分に通電可能な範囲において適宜に決めることが可能であり、例えば前述した実施形態３におけるステップＳ３４と同様に実施することが可能である。このようにして、電極３０から生体電極を製造することが可能である。
【００９８】
電極３０は、導電部４上に直接導電性ゲル層１２を配置することから、前述した導電層が不要となる。本実施形態も、前述した実施形態３と同様に、前述した導電層を含む実施形態１、２に比べて、さらに、生体電極の構成をより簡易化することができ、その製造をより簡素化することができる。
【００９９】
〔実施形態３、４の変形例〕
電極２０、３０は、シート材２の表面における導電部と重なる位置に配置されている導電層をさらに含んでもよい。このような構成によれば、実施形態１と同様の構成の電極を構成することが可能となり、実施形態２と同様の生体電極を構成することが可能となる。
【０１００】
実施形態３、４における生体電極は、導電部と導電性ゲル層１２との間に、導電部４の上に配置されている導電層、および、当該導電層の上に配置されている塩化銀層、をさらに有し、リード線は、導電部４または上記導電層に電気的に接続されていてもよい。このような構成によれば、実施形態２と同様の構成の電極を構成することが可能となる。このように、本発明では、上記リード線は、導電部４と直接電気的に接続されていてもよいし、上記導電層のような導電性を有する他の構成を介して導電部と電気的に接続されていてもよい。
【０１０１】
電極２０、３０の製造方法は、シート材２の表面における導電部４と重なる位置に導電層を形成する工程をさらに含んでいてもよい。このような構成によれば、実施形態１と同様の構成の電極を製造することが可能となる。
【０１０２】
実施形態３、４における生体電極の製造方法は、導電部４の上に導電層を形成する工程と、導電層の上に塩化銀層を形成する工程と、をさらに含み、導電性ゲル層１２を形成する工程は、塩化銀層の上に導電性ゲル層１２を形成する工程であり、リード線を電気的に接続する工程は、導電層または導電部にリード線を電気的に接続する工程であってもよい。このような構成によれば、実施形態２と同様の構成の生体電極を製造することが可能となる。
【０１０３】
〔実施形態３、４のまとめ〕
本発明の態様１２に係る電極は、シート材と、シート材の厚さ方向に導電可能な導電部とを有する。導電部は、導電部がシート材の厚さ方向に導通するように分布する導電体を含む。
【０１０４】
上記の構成によれば、実施形態１に係る電極と同様に、シート材の表裏いずれの面からも導通が可能となる。加えて、実施形態１に係る電極に比べて、より簡素に電極を構成することができる。
【０１０５】
本発明の態様１３に係る電極は、上記態様１２において、導電体がカーボン粒子を含んでいてもよい。
【０１０６】
上記の構成は、電極の耐食性を高める観点、および導電部の導電性適宜に調整する観点、からより一層効果的である。
【０１０７】
本発明の態様１４に係る電極は、上記態様１２または１３において、導電体が塩化銀を含んでいてもよい。
【０１０８】
上記構成は、上記電極を生体電極の用途に適用する観点からより効果的である。
【０１０９】
本発明の態様１５に係る生体電極は、上記態様１２〜１４のいずれかに記載の電極と、導電部の上に配置されている導電性ゲル層と、導電部に電気的に接続されているリード線と、を含む。
【０１１０】
上記構成によれば、実施形態２に係る生体電極と同様に、生体電極の構成の自由度を高めることができる。加えて、実施形態２に係る生体電極に比べて、生体電極をより簡素に構成することができる。
【０１１１】
本発明の態様１６に係る生体電極は、心電測定用電極であってよい。
【０１１２】
本発明の態様１７に係る電極の製造方法は、通液性を有するシート材に導電体を含む導電性塗料を浸透させて、シート材の厚さ方向に導通可能な導電部を形成する工程を含む。
【０１１３】
上記の構成によれば、実施形態１に係る電極の製造方法と同様に、表裏のいずれの面からも導通が容易に可能な電極を製造することができる。加えて、実施形態１に係る電極の製造方法に比べて、このような電極をより簡易に製造することが可能である。
【０１１４】
本発明の態様１８に係る電極の製造方法は、上記態様１７において、導電体にカーボン粒子を用いてもよい。
【０１１５】
上記構成は、前述の態様１３と同じ効果を奏する。
【０１１６】
本発明の態様１９に係る電極の製造方法は、上記態様１７または１８において、導電体に塩化銀を用いてもよい。
【０１１７】
上記構成は、前述の態様１４と同じ効果を奏する。
【０１１８】
本発明の態様２０に係る生体電極の製造方法は、上記態様１７〜１９のいずれかに記載の電極の製造方法で製造された電極の導電部の上に導電性ゲル層を形成する工程と、導電部にリード線を電気的に接続する工程とを含む。
【０１１９】
上記の構成によれば、実施形態２に係る生体電極の製造方法と同様に、生体電極の構成の自由度を高めることができる。加えて、実施形態２に係る生体電極の製造方法に比べて、生体電極をより簡易に製造することができる。
実施形態３、４によれば、実施形態１、２の効果に加えて、電極および生体電極の構成の自由度をより一層高めることが可能となる。
【実施例】
【０１２０】
［実施例１］
シート材として不織布であるユニチカ株式会社製「マリックス＃２０４５１ＦＬＶ」  を使用し、その一方の表面に、厚さ１０００Å（０．１μｍ）の銀の金属層を真空蒸着よって作製した。また、シート材の他方の表面には、カーボンインク（「ＣＩ」とも言う）をスクリーンコート法によって塗布した。上記ＣＩには、日本黒鉛工業株式会社製の「ＵＣＣ−２」を用いた。ＣＩは、シート材に浸透し、シート材の他方の表面にはＣＩの層が形成された。ＣＩ層の厚さは、３μｍであった。こうして電極Ａ１を作製した。
【０１２１】
また、ＣＩの塗布条件を変えることにより、ＣＩ層の厚さを５μｍ、１０μｍ、および１５μｍにそれぞれ変更した以外は、電極Ａ１と同様に作製して、電極Ａ２〜Ａ４をそれぞれ作製した。
【０１２２】
［電極の評価］
電極Ａ１〜Ａ４のそれぞれについて、金属層、導電部、および電極全体の電気抵抗値を測定した。金属層は、シート材の表面上の銀の蒸着膜である。金属層の電気抵抗値は、金属層の表面における任意の二点間（１０ｍｍ間）の電気抵抗値であり、フルーク社製デジタル・マルチメーターＦＬＵＫＥ８５によって測定した。
【０１２３】
導電部は、シート材のＣＩが塗布され、浸透した部分であり、前述の実施形態における導電部および導電性塗膜である。導電部の電気抵抗値は、導電性塗膜の表面における任意の二点間（１０ｍｍ間）の電気抵抗値であり、フルーク社製デジタル・マルチメーターＦＬＵＫＥ８５によって測定した。
【０１２４】
電極全体の電気抵抗値は、電極の厚さ方向における導電性塗膜と金属層との間の電気抵抗値である。当該電気抵抗値の測定では、まず、金めっき金属プレート上に約１００ｍｍ×１００ｍｍの電極を置き、その上に円柱状の金メッキ金属（φ３０ｍｍ×４０ｍｍｈ、２２５ｇ）を置く。こうして、金メッキ金属プレートと円柱状の金メッキ金属との間に上記電極を挟む。そして、当該金属プレートと金メッキ金属との間の電気抵抗をフルーク社製デジタル・マルチメーターＦＬＵＫＥ８５によって測定した。結果を表１に示す。
【０１２５】
【表１】
2019088764.tif 000003
【０１２６】
電極Ａ１では導通が検出されなかった。これは、ＣＩ層の厚みが薄く、シート材へのＣＩの浸透が不十分であるために十分に通電可能な導電部が形成されなかったため、と考えられる。
【０１２７】
電極Ａ２では、導通が検出され、電極Ａ３、Ａ４では、電極全体において十分かつに安定した導通が検出された。
【０１２８】
［実施例２］
電極Ａ３の金属層の表面に、塩化銀ペーストをスクリーン法によって塗布し、塗膜を乾燥させ、厚さ１０〜１５μｍの塩化銀層を作製した。塩化銀ペーストは、キシダ化学株式会社製の「塩化銀（Ｉ）特級」と、インキバインダーとしての日本合成化学工業株式会社製の「ニチゴーポリエスターＬＰ０３５」（「ニチゴーポリエスター」は同社の登録商標）とを含有する組成物である。上記スクリーン法では、１８０メッシュのポリエステル版を用いた。上記塩化銀層の表面に、積水化成品工業株式会社製の「テクノゲル」（同社の登録商標）を貼り付けた。当該テクノゲルは、前述の実施形態における導電性ゲル層である。こうして、生体電極Ｂ１を作製した。
【０１２９】
また、電極Ａ３に代えて電極Ａ４を用いる以外は生体電極Ｂ１と同様にして生体電極Ｂ２を作製した。
【０１３０】
［実施例３］
不織布に導電性インキをディッピング法で含浸させて電極Ａ５を作製した。不織布には、旭化成株式会社製エルタスＥＣ５０４５Ｃを用いた。導電性インキは、カーボン、金属銀および塩化銀を含有する混合インキであり、下記に示す組成を有する。電極Ａ５は、カーボン、金属銀および塩化銀を導電体として含む導電部を有している。そして、当該導電部の表面に、導電性ゲル層として上記テクノゲルを貼り付けた。こうして、生体電極Ｂ３を作製した。
（導電性インキの組成）
ＵＣＣ−２      ７９質量％
塩化銀（Ｉ）特級      ５質量％
銀粉      １６質量％
なお、「銀粉」には「Ａｇ−４−８Ｆ」（ＤＯＷＡエレクトロニクス社製、形状：球状、平均粒子径：２．２μｍ）を用いた。
【０１３１】
［実施例４］
不織布の一方の面にはＣＩを、他方の面には上記導電性インキを用い、グラビアコート法によりそれぞれ５〜８ｇ／ｍ２の量で塗布した以外は実施例３と同様にして、電極Ａ６を作製した。電極Ａ６におけるＣＩ層および導電性インキ層は、互いに不織布の厚さ方向において十分に接触し、一部重複する導電部を有している。そして、当該導電部の表面に、導電性ゲル層として上記テクノゲルを貼り付けた。こうして、生体電極Ｂ４を作製した。
【０１３２】
［生体電極の評価］
生体電極Ｂ１、Ｂ２のそれぞれについて、心電測定法に準ずる電気特性を試験した。より具体的には、上記生体電極のインピーダンス（ＡＣインピーダンス（１０Ｈｚ））およびオフセット電圧（ＤＣオフセット電圧）を測定した。生体電極のインピーダンスおよびオフセット電圧は、米国国家規格協会（ＡＮＳＩ）／米国医療機器振興協会（ＡＡＭＩ）規格ＥＣ１２の測定方法である。
【０１３３】
より詳しくは、生体電極Ｂ１〜Ｂ４のそれぞれについて、の二つの電極にゲルを貼り、ゲル面同士を貼り合せ、各生体電極に測定用プローブ端子を接続した。すなわち、生体電極Ｂ１〜Ｂ４のそれぞれを２．５ｃｍ×４．５ｃｍの短冊状に２枚カットし、カットしたそれぞれの導電性ゲル面同士を貼り合せて評価試験片とし、当該評価試験片に測定用プローブ端子を接続した。
【０１３４】
そして、当該評価試験片を用いてインピーダンスおよびオフセット電圧を測定した。インピーダンスおよびオフセット電圧の測定には、ＣＡＬＭ社製Ｓｕｒｆａｃｅ  Ｅｌｅｃｔｒｏｄｅ  Ａｎａｌｙｓｉｓ  Ｍｅｔｅｒ  ＥＣＧテスターを用いた。上記電気特性の試験は、それぞれ、試験数Ｎ＝３で行い、測定値の平均値を評価値とした。
【０１３５】
結果を表２に示す。なお、上記規格において、ＡＣインピーダンス（１０Ｈｚ）は、平均で２ｋΩ以下であればよい。また、ＤＣオフセット電圧は、平均で１００ｍＶ以下であればよい。
【０１３６】
【表２】
2019088764.tif 000004
【０１３７】
表２から明らかなように、生体電極Ｂ１〜Ｂ４のインピーダンスおよびオフセット電圧は、いずれも、米国国家規格協会（ＡＮＳＩ）および米国医療機器振興協会（ＡＡＭＩ）の規格をクリアーした。この結果から、生体電極Ｂ１〜Ｂ４のいずれも、心電測定用基材に応用が可能であることがわかる。
【０１３８】
［考察］
上記の実施例より、本発明について、以下の利点が考えられる。
【０１３９】
一般に、従来の生体電極用の電極は、表裏間での導通を得るためには、電極に貫通孔を形成し、当該貫通孔中に導体を充填して通電路を形成するスルーホール法などの付加的な方法の適用が必要である。これに対して、上記実施例の電極および生体電極は、このような表裏間での導通が得られように、導電材料の印刷によって作製されている。よって、スルーホール法のような付加的な方法を適用することなく、表裏間での導通が得られる。
【０１４０】
電極の裏面をも集電位置として電気接点を設けることができる。よって、生体電極のようなアセンブリにおいて、その使用形態および使用方法の選択肢をより多くすることができる。
【０１４１】
生体電極では、導電層としての金属層の全体を被覆することが可能であるので、金属層の露出を防止することができる。導電部において、カーボンなどの腐食に対して安定な導電体を用いることにより、導電体の腐食およびそれによる導通不良を防止することができる。
【０１４２】
上記電極および生体電極において、導電層を配置せず、導電部に導電層の役割を担わせることも可能である。このような構成によれば、上記利点に加えて、より簡素な構成を有する電極および生体電極を構成することができる。
【符号の説明】
【０１４３】
１  電極
２  シート材
３  金属層
４  導電部
５  導電性塗膜
１０  生体電極
１１  塩化銀層
１２  導電性ゲル層
１３  リード線
１５  （第一）導電性塗料
２５  第二導電性塗料
【図１】
2019088764.tif 000005
【図２】
2019088764.tif 000006
【図３】
2019088764.tif 000007
【図４】
2019088764.tif 000008
【図５】
2019088764.tif 000009
【図６】
2019088764.tif 000010
【図７】
2019088764.tif 000011
【図８】
2019088764.tif 000012
【図９】
2019088764.tif 000013